(57)【要約】【課題】全光線透過率斑と光学濃度斑の抑制に優れ、透明性を保持しながら優れた遮光性を有するポリエステルフィルムを提供する。【解決手段】全光線透過率が３０％以上、光学濃度が０．０５以上であって、全光線透過率斑が２０％以下、光学濃度斑が２０％以下であるポリエステルフィルム。【選択図】なし【特許請求の範囲】
【請求項１】
全光線透過率が３０％以上、光学濃度が０．０５以上であって、全光線透過率斑が２０％以下、光学濃度斑が２０％以下であるポリエステルフィルム。
【請求項２】
前記ポリエステルフィルムを構成するポリエステル樹脂組成物がカーボンブラックを含有しており、該カーボンブラックの含有量がポリエステルフィルムを構成するポリエステル樹脂組成物全体に対して０．０１重量％以上０．５０重量％以下である請求項１に記載のポリエステルフィルム。
【請求項３】
前記カーボンブラックの平均二次粒径が０．１μｍ以上３．０μｍ未満である請求項２に記載のポリエステルフィルム。
【請求項４】
前記ポリエステルフィルムが、平均二次粒径が０．１μｍ以上１．０μｍ未満のカーボンブラックＡと、平均二次粒径が１．０μｍ以上３．０μｍ未満のカーボンブラックＢを添加して得られる請求項２または３に記載のポリエステルフィルム。
【請求項５】
前記カーボンブラックＡとカーボンブラックＢの添加量の比（カーボンブラックＡの添加量／カーボンブラックＢの添加量）が、７０／３０〜９８／２である請求項４に記載のポリエステルフィルム。
【請求項６】
前記ポリエステルフィルムの厚みが５０μｍ以下である請求項１〜５のいずれかに記載のポリエステルフィルム。
【請求項７】
窓貼り用途に用いられる請求項１〜６のいずれかに記載のポリエステルフィルム。
【請求項８】
極限粘度０．７０ｄｌ／ｇ以上のポリエステル樹脂と、平均二次粒径が０．１μｍ以上１．０μｍ未満のカーボンブラックＡと、平均二次粒径が１．０μｍ以上３．０μｍ未満のカーボンブラックＢを用いて得られるマスターチップを原料として用いて得られる請求項１〜７のいずれかに記載のポリエステルフィルム。
【請求項９】
前記マスターチップ中のカーボンブラックの含有量が１０重量％以上３０重量％以下である請求項８に記載のポリエステルフィルム。
【請求項１０】
前記マスターチップが、極限粘度０．７０ｄｌ／ｇ以上のポリエステル樹脂と平均二次粒径が１．０μｍ以上３．０μｍ未満のカーボンブラックＢは予めブレンドした後に押出機へ投入し、平均二次粒径が０．１μｍ以上１．０μｍ未満のカーボンブラックＡは押出機のサイドフィーダーから押出機へ投入して作製する請求項８または９に記載のポリエステルフィルム。
【請求項１１】
前記マスターチップに添加するカーボンブラックＡとカーボンブラックＢの添加量の比（カーボンブラックＡの添加量／カーボンブラックＢの添加量）が、７０／３０〜９８／２である請求項１０に記載のポリエステルフィルム。
【発明の詳細な説明】
【技術分野】
【０００１】
本発明は、全光線透過率斑と光学濃度斑の抑制に優れ、透明性を保持しながら優れた遮光性を有するポリエステルフィルムに関する。
【背景技術】
【０００２】
ポリエチレンテレフタレートに代表されるポリエステルフィルムは、優れた機械的特性、熱的特性、電気的特性を有し、コストパフォーマンスにも優れるため、各種産業用途に広く使用されており、包装材料、磁気記録材料、電気絶縁材料、光学材料等多岐に渡って生産されている。しかしながら、用途が多様化するにつれて、ポリエステルフィルムに要求される特性および品質、さらにコストダウンに関わる生産性は、それぞれの用途分野において益々厳しくなっており、解決すべき課題も数多く有る。例えば、ポリエステルフィルムを窓貼り用フィルム（ウインドウ・フィルムとも呼ばれる）として用いる場合には、透明性、遮光性、色調の均一性、寸法安定性、耐擦傷性、耐熱性、耐薬品性、耐候性等が要求される。
【０００３】
一般的に、ウインドウ・フィルムとは、窓ガラスに貼付けしてガラスの機能を損なわずに、新しく様々な機能を付加するフィルムであり、主な機能として、ガラスの飛散防止機能、日射調整機能、防犯機能、装飾機能、紫外線カット機能等が挙げられる。また、ウインドウ・フィルムは、使用用途に応じて、建築物の窓ガラス用フィルムと自動車の窓ガラス用フィルムの２種類に分類される。窓ガラスに上記の機能を付加するために要求される特性では、遮光性が特に重要とされている。フィルムに遮光性を付与する方法としては、公知の染料や顔料を用いることが知られている。しかしながら、染料についてはフィルム表面からのブリードアウトや、高価な耐熱タイプの使用によるコスト面での課題が有る。また、顔料については、コスト面では優れるものの、フィルム表面からのブリードアウトや、フィルムの濁りの発生の課題が有る。
【０００４】
そのような中で、積層ポリエステルフィルムの各層の染料濃度と層厚み、熱収縮率を規定することで、製造時、加工時および使用時に染料による汚染がなく、また使用時にシワが発生することのない、施工性の優れた自動車窓貼り用積層ポリエステルフィルムが提案されている（特許文献１）。
【０００５】
また、染料を含有するポリエステル層の両面にポリエステル層を有する、少なくとも３層構造の共押出積層フィルムであって、平均一次粒径５〜１００ｎｍのカーボンブラックを０．００１〜１．２重量％含有することで、色材として顔料を用いてもフィルムの濁りの発生が少ない窓貼り用二軸配向ポリエステルフィルムが提案されている（特許文献２）。
【先行技術文献】
【特許文献】
【０００６】
【特許文献１】特開２０００−１９８１７５号公報
【特許文献２】特許第４１８９８９６号公報
【発明の概要】
【発明が解決しようとする課題】
【０００７】
特許文献１記載の自動車窓貼り用積層ポリエステルフィルムは、積層ポリエステルフィルムの各層の染料濃度と層厚みを規定することで、フィルム表面からの染料のブリードアウトによる製造時、加工時および使用時の汚染を抑制することができる。しかしながら、染料自体は使用するため、汚染の完全な抑制については十分ではなかった。また、フィルムを構成するポリエステル樹脂の溶融温度に対応できる耐熱性の染料は高価であり、コスト面について十分に考慮されている設計ではなかった。
【０００８】
特許文献２記載の窓貼り用二軸配向ポリエステルフィルムは、色材として顔料であるカーボンブラックを用い、該カーボンブラックの平均一次粒径と含有量を規定することで、顔料を用いてもフィルムの濁りの発生が少ない窓貼り用フィルムを得ることができる。しかしながら、フィルム中のカーボンブラックの分散性、すなわち、フィルムの色調の均一性については十分ではなかった。
【０００９】
そこで本発明の課題は上記した従来技術の問題点を解決し、全光線透過率斑と光学濃度斑の抑制に優れ、透明性を保持しながら優れた遮光性を有するポリエステルフィルムを提供することにある。
【課題を解決するための手段】
【００１０】
本発明は、かかる課題を解決するために、次のような手段を採用するものである。すなわち、
（Ｉ）全光線透過率が３０％以上、光学濃度が０．０５以上であって、全光線透過率斑が２０％以下、光学濃度斑が２０％以下であるポリエステルフィルム。
（ＩＩ）前記ポリエステルフィルムを構成するポリエステル樹脂組成物がカーボンブラックを含有しており、該カーボンブラックの含有量がポリエステルフィルムを構成するポリエステル樹脂組成物全体に対して０．０１重量％以上０．５０重量％以下である（Ｉ）に記載のポリエステルフィルム。
（ＩＩＩ）前記カーボンブラックの平均二次粒径が０．１μｍ以上３．０μｍ未満である（ＩＩ）に記載のポリエステルフィルム。
（ＩＶ）前記ポリエステルフィルムが、平均二次粒径が０．１μｍ以上１．０μｍ未満のカーボンブラックＡと、平均二次粒径が１．０μｍ以上３．０μｍ未満のカーボンブラックＢを添加して得られる（ＩＩ）または（ＩＩＩ）に記載のポリエステルフィルム。
（Ｖ）前記カーボンブラックＡとカーボンブラックＢの添加量の比（カーボンブラックＡの添加量／カーボンブラックＢの添加量）が、７０／３０〜９８／２である（ＩＶ）に記載のポリエステルフィルム。
（ＶＩ）前記ポリエステルフィルムの厚みが５０μｍ以下である（Ｉ）〜（Ｖ）のいずれかに記載のポリエステルフィルム。
（ＶＩＩ）窓貼り用途に用いられる（Ｉ）〜（ＶＩ）のいずれかに記載のポリエステルフィルム。
（ＶＩＩＩ）極限粘度０．７０ｄｌ／ｇ以上のポリエステル樹脂と、平均二次粒径が０．１μｍ以上１．０μｍ未満のカーボンブラックＡと、平均二次粒径が１．０μｍ以上３．０μｍ未満のカーボンブラックＢを用いて得られるマスターチップを原料として用いて得られる（Ｉ）〜（ＶＩＩ）のいずれかに記載のポリエステルフィルム。
（ＩＸ）前記マスターチップ中のカーボンブラックの含有量が１０重量％以上３０重量％以下である（ＶＩＩＩ）に記載のポリエステルフィルム。
（Ｘ）前記マスターチップが、極限粘度０．７０ｄｌ／ｇ以上のポリエステル樹脂と平均二次粒径が１．０μｍ以上３．０μｍ未満のカーボンブラックＢは予めブレンドした後に押出機へ投入し、平均二次粒径が０．１μｍ以上１．０μｍ未満のカーボンブラックＡは押出機のサイドフィーダーから押出機へ投入して作製する（ＶＩＩＩ）または（ＩＸ）に記載のポリエステルフィルム。
（ＸＩ）前記マスターチップに添加するカーボンブラックＡとカーボンブラックＢの添加量の比（カーボンブラックＡの添加量／カーボンブラックＢの添加量）が、７０／３０〜９８／２である（Ｘ）に記載のポリエステルフィルム。
【発明の効果】
【００１１】
本発明により、全光線透過率斑と光学濃度斑の抑制に優れ、透明性を保持しながら優れた遮光性を有するポリエステルフィルムを得ることができる。本発明で得られるポリエステルフィルムは、例えば、自動車の窓、建築物の窓等の窓貼り用フィルムとして好適に用いることができる。
【発明を実施するための形態】
【００１２】
本発明のポリエステルフィルムは、全光線透過率が３０％以上、光学濃度が０．０５以上であることが必要である。
【００１３】
本発明のポリエステルフィルムは、全光線透過率を３０％以上とすることで、窓貼り用フィルムとして優れた透明性を得ることができる。全光線透過率が３０％未満の場合、室内の明るさが乏しくなることがある。全光線透過率の上限は特に限定されないが、９０％を超えると遮光性が劣ることがある。本発明のポリエステルフィルムは、全光線透過率が３０％以上９０％以下であることが好ましく、３１％以上８０％以下であることがより好ましい。
【００１４】
また、本発明のポリエステルフィルムは、光学濃度を０．０５以上とすることで、窓貼り用フィルムとして優れた遮光性を得ることができる。光学濃度は、フィルム厚み及びフィルムを構成するポリエステル樹脂組成物中のカーボンブラックの含有量によって調整することができる。光学濃度が０．０５未満の場合、遮光性が不十分となり、窓貼り用フィルムとしての機能を発揮できなくなることがある。光学濃度の上限は特に限定されないが、光学濃度が０．５を超えると透明性が劣ることがある。本発明のポリエステルフィルムは、光学濃度が０．０５以上０．５以下であることが好ましく、０．０６以上０．４以下であることがより好ましい。
【００１５】
上記の通り、全光線透過率が３０％以上、光学濃度が０．０５以上であるフィルムとすることで、透明性、遮光性を両立したフィルムとなる。
【００１６】
また、本発明のポリエステルフィルムは、全光線透過率斑が２０％以下、光学濃度斑が２０％以下であることが必要である。全光線透過率斑、光学濃度斑は、後述する測定方法により求められる色調の均一性を表す指標である。本発明のポリエステルフィルムは、全光線透過率斑を２０％以下、光学濃度斑を２０％以下とすることで、フィルム面全体において優れた色調の均一性を得ることができる。全光線透過率斑が２０％を超える場合、フィルム面に色斑が発生することがある。光学濃度斑が２０％を超える場合も同様に、フィルム面に色斑が発生することがある。色斑が発生すると、窓貼り用フィルムとして使用することができない。全光線透過率斑は１５％以下であることがより好ましく、１０％以下であることがさらに好ましい。また、光学濃度斑は１５％以下であることがより好ましく、１０％以下であることがさらに好ましい。全光線透過率斑、光学濃度斑を上記の範囲とする方法については、１）平均二次粒径の異なる複数のカーボンブラックを含有させる方法、２）フィルムを構成するポリエステル樹脂組成物中にカーボンブラックを含有せしめる条件を特定の条件で行なう方法、３）上記の組み合わせ、が挙げられる。詳しくは後述する。
【００１７】
本発明のポリエステルフィルムは、フィルムヘイズが５．０％以下であることが好ましく、さらに好ましくは３．５％以下である。フィルムヘイズが５．０％を超える場合、フィルムの濁りが目立つようになり、窓貼り用フィルムとしての透明性が損なわれることがある。
【００１８】
本発明におけるポリエステルフィルムを構成するポリエステルとは、ジカルボン酸構成成分とジオール構成成分とを反応せしめて得られる、主鎖の主要な結合鎖としてエステル結合を有する高分子である。該ポリエステルを構成するジカルボン酸構成成分としては、マロン酸、コハク酸、グルタル酸、アジピン酸、スベリン酸、セバシン酸、ドデカンジオン酸、ダイマー酸、エイコサンジオン酸、ピメリン酸、アゼライン酸、メチルマロン酸、エチルマロン酸等の脂肪族ジカルボン酸類、アダマンタンジカルボン酸、ノルボルネンジカルボン酸、イソソルビド、シクロヘキサンジカルボン酸、デカリンジカルボン酸、などの脂環族ジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸等芳香族ジカルボン酸などのジカルボン酸、もしくはそのエステル誘導体が挙げられるがこれらに限定されない。また、該ポリエステルを構成するジオール構成成分としては、エチレングリコール、１，２−プロパンジオール、１，３−プロパンジオール、１，４−ブタンジオール、１，２−ブタンジオール、１，３−ブタンジオール等の脂肪族ジオール類、シクロヘキサンジメタノール、スピログリコール、イソソルビドなどの脂環式ジオール類、ビスフェノールＡ、１，３―ベンゼンジメタノール，１，４−ベンゼンジメタノール、９，９’−ビス（４−ヒドロキシフェニル）フルオレン、芳香族ジオール類等のジオール、上述のジオールが複数個連なったものが挙げられるがこれらに限定されない。
【００１９】
また、本発明に用いられるポリエステルとしては、機械的特性、熱的特性、電気的特性、生産性等の観点からポリエチレンテレフタレート、ポリエチレンナフタレートが好ましい。
【００２０】
本発明のポリエステルフィルムを構成するポリエステル樹脂組成物は、ポリエステル樹脂組成物中にカーボンブラックを含有しており、該カーボンブラックの含有量がポリエステルフィルムを構成するポリエステル樹脂組成物全体に対して０．０１重量％以上０．５０重量％以下であることが好ましい。さらに好ましくは０．０２重量％以上０．４０重量％以下、特に好ましくは０．０２重量％以上０．３０重量％以下である。カーボンブラックの含有量が０．０１重量％未満の場合、窓貼り用フィルムとしての遮光性が不十分となる（光学濃度が低くなる）ことがある。カーボンブラックの含有量が０．５０重量％を超える場合、フィルムヘイズが高くなり透明性が損なわれ（全光線透過率が低下し）、また、フィルムの製膜性が低下することがある。
【００２１】
一般的に、窓貼り用フィルムとして遮光性を付与するために、公知の顔料を用いることが知られている。顔料としては、例えば、沈降性硫酸バリウム、炭酸カルシウム、二酸化チタン、ベンガラ、クロムイエロー、カドミウムイエロー、カドミウムレッド、紺青、群青、カーボンブラック等の無機系顔料や、不溶性アゾ系、溶性アゾ系、銅フタロシアニン系、キナクリドン系、アンスラキノン系、チオインジゴ系、ペリレン系、ジオキサジン系、ポリアゾ系等の有機系顔料が挙げられる。その中でも、カーボンブラックは、着色力が高く、熱に安定でブリードアウトの懸念も無く、加熱成型される樹脂やフィルムの着色に適した顔料である。また、紫外光の吸収能にも非常に優れているため、樹脂に少量配合するだけで、着色効果に加えて優れた紫外線劣化防止効果を得ることができる。
【００２２】
また、本発明におけるカーボンブラックの種類としては、特に限定されず公知のものを使用することができる。一般的に、カーボンブラックの製造方法としては、ファーネス法、チャンネル法、アセチレン法、油煙法（ランプ法）・松煙法が知られているが、本発明に用いられるカーボンブラックとしては、製造方法の違いよりも、むしろ不純物の少ないカーボンブラックであることが好ましい。
【００２３】
本発明のポリエステルフィルムを構成するポリエステル樹脂組成物は、ポリエステル樹脂組成物中にカーボンブラックを含有し、該カーボンブラックの平均二次粒径が０．１μｍ以上３．０μｍ未満であることが好ましい。より好ましくは０．２μｍ以上２．６μｍ未満である。平均二次粒径が０．１μｍ未満の場合、摺動性が不良となり、凝集し易くなることがある。平均二次粒径が３．０μｍを超える場合、フィルム中に分散斑が発生し、引張強度の低下や製膜性が不良となることがある。また、フィルム中のカーボンブラックの平均二次粒径は、後述のように顕微鏡を用いて拡大した写真を観察することによって測定することができる。
【００２４】
本発明のポリエステルフィルムを構成するポリエステル樹脂組成物は、平均二次粒径が０．１μｍ以上１．０μｍ未満のカーボンブラックＡと、平均二次粒径が１．０μｍ以上３．０μｍ未満のカーボンブラックＢの２種類のカーボンブラックを添加して得られるものであると、フィルムの色調の均一性が良好となるため好ましい。これら平均二次粒径の異なる２種類のカーボンブラックを用いることによって、フィルム中において、粒径の大きい方のカーボンブラックＢ同士の隙間に、粒径の小さい方のカーボンブラックＡが入り込むことによって、カーボンブラックの分散性が良好となり、その結果、全光線透過率斑と光学濃度斑に優れたフィルムを得ることができる。
【００２５】
また、前記カーボンブラックＡとカーボンブラックＢの添加量の比（カーボンブラックＡの添加量／カーボンブラックＢの添加量）が、７０／３０〜９８／２であることが好ましい。カーボンブラックＡとカーボンブラックＢの添加量の比が７０／３０を下回る場合、粒径の大きい方のカーボンブラックＢが過多となり、分散性は増すもののフィルム中におけるカーボンブラックの分散斑が発生し、光学濃度斑が上昇することがある。カーボンブラックＡとカーボンブラックＢの添加量の比が９８／２を超える場合、粒径の小さい凝集し易いカーボンブラックＡが多く存在するため、フィルム中のカーボンブラックの分散性が低下し、全光線透過率斑が上昇することがある。平均二次粒径の異なる２種類のカーボンブラックを上記の添加量の範囲で用いることによって、均一な色調を有する、全光線透過率斑、光学濃度斑を抑制したフィルムを得ることができる。
【００２６】
また、本発明のポリエステルフィルムは、粒径の異なる複数のカーボンブラックを含有すると、窓貼り用フィルムとして、良好な意匠性を付与することができるため好ましい。
【００２７】
粒径の小さいカーボンブラックを、フィルムを構成するポリエステル樹脂組成物に添加すると、フィルムの色調の黒度を大きく上昇させる（Ｌ値を低下させる）ことができるが、赤みも増す（ａ値を上昇させる）傾向にある。一方、粒径の大きいカーボンブラックを、フィルムを構成するポリエステル樹脂組成物に添加すると、フィルムの色調は黒度を上昇させる（Ｌ値を低下させる）効果は小さいが、ａ値には影響を与えず、また、青味が増し（ｂ値が低下する）て、意匠的に良好な漆黒調の色相を得ることができる。平均二次粒径の異なる２種類のカーボンブラックを用いることによって、色相の異なるカーボンブラックが混ざり合うことで、それぞれの色相の長所を増長し合う相乗的な効果を発現させることができ、窓貼り用フィルムとして好適な色調を有するポリエステルフィルムを得ることができる。
【００２８】
本発明のポリエステルフィルムを構成するポリエステル樹脂組成物中には、フィルム表面の滑り性を確保するために、粒子等の滑材を含有させてもよい。滑材としては、例えば、平均粒径０．０２〜２．０μｍのシリカ、炭酸カルシウム、カオリン、架橋ポリスチレン等の１種類または２種類以上を挙げることができ、添加量はフィルムを構成するポリエステル樹脂組成物に対して０．００１〜０．２重量％、より好ましくは０．０１〜０．１重量％である。滑材の添加量が０．２重量％を超える場合、フィルムヘイズが高くなり透明性が損なわれることがある。滑材の添加量が０．００１重量％未満の場合、フィルム表面の良好な滑り性を確保できなくなることがある。
【００２９】
本発明のポリエステルフィルムを構成するポリエステル樹脂組成物中には、必要に応じて帯電防止剤、安定剤、酸化防止剤、赤外線吸収剤、紫外線吸収剤等を、本発明の効果を損ねない範囲で含有させてもよい。
【００３０】
本発明のポリエステルフィルムの厚みは、５０μｍ以下であることが好ましく、より好ましくは５μｍ以上４０μｍ以下であり、特に好ましくは１０μｍ以上３０μｍ以下である。フィルム厚みが５０μｍを超える場合、所望の光学濃度とするために多量のカーボンブラックを添加する必要が有るため、コスト面で不利となることがある。また、窓貼り用フィルムとして用いる際、窓ガラスへ貼り合わせする時にエア抜け不良で仕上がりが悪くなることがある。フィルム厚みが５μｍ未満の場合、フィルムの製膜時に破れが発生し易くなることがある。また、窓貼り用フィルムとして用いる際、窓ガラスへ貼り合わせする時に皺やカールが発生して仕上がりが悪くなることがある。
【００３１】
上述した通り、本発明のポリエステルフィルムは、平均二次粒径の異なる複数のカーボンブラックを含有させる方法により、フィルムの色調の均一性（全光線透過率斑と光学濃度斑の抑制）に優れるフィルムを得ることができるが、フィルムを構成するポリエステル樹脂組成物へカーボンブラックを含有せしめる条件を以下の条件で行なうと、遮光性、透明性、色調の均一性に優れたフィルムを、生産性良く得ることができるため好ましい。
【００３２】
本発明のポリエステルフィルムは、極限粘度０．７０ｄｌ／ｇ以上のポリエステル樹脂とカーボンブラックを用いて得られるマスターチップ（カーボンブラック含有ポリエステル樹脂組成物マスター）を原料として用いることが好ましい。該マスターチップを作製する際は、混練前のポリエステル樹脂の極限粘度と、得られるカーボンブラック含有ポリエステル樹脂組成物マスターの極限粘度が下記の式（１）を満足することが好ましい。
【００３３】
（１）０．７５  ≦  ［η］ｂ／［η］ａ  ≦  ０．９０
［η］ａ：０．７０ｄｌ／ｇ以上のポリエステル樹脂の極限粘度（ｄｌ／ｇ）
［η］ｂ：カーボンブラック含有ポリエステル樹脂組成物マスターの極限粘度（ｄｌ／ｇ）
カーボンブラック含有ポリエステル樹脂組成物マスターは、ポリエステル樹脂の極限粘度［η］ａが０．７０ｇ／ｄｌ以上、より好ましくは０．７２ｇ／ｄｌ以上のポリエステル樹脂と、カーボンブラックを混練して得ることが好ましい。
【００３４】
また、［η］ｂ／［η］ａは、より好ましくは、０．７６以上、０．８８以下であり、さらに好ましくは、０．７８以上、０．８５以下である。［η］ｂ／［η］ａが０．７５未満の場合、マスター原料の極限粘度の低下が大きく、フィルムの機械特性が悪化し、製膜時のフィルム破れが頻発する場合がある。［η］ｂ／［η］ａが０．９０を超える場合、溶融混練におけるせん断が不十分となり、カーボンブラックの分散性が悪化し、色調の均一性、遮光性の悪化や製膜時の濾圧上昇を招き、連続生産性が悪化する場合がある。
【００３５】
また、［η］ｂ／［η］ａが、上記の式（１）を満たすための方法は、溶融混練部の温度、溶融混練の時間（ポリマーの滞留時間）、溶融混練時に加える剪断力を適宜調整することにより達成することができる。溶融混練する装置としては、一軸押出機であっても、二軸以上の押出機であっても良いが、二軸押出機などのせん断応力が高い高せん断混合機を用いる方法が好ましい。また、分散不良物を低減させる観点から、３条二軸タイプまたは２条二軸タイプのスクリューを装備したものが好ましい。二軸押出機を用いる場合、溶融混練部は２００℃〜２８０℃の温度範囲が好ましい。より好ましい温度範囲は２１０℃〜２８０℃であり、さらに好ましい温度範囲は２２０℃〜２８０℃である。そのときのポリマーの滞留時間は１〜５分の範囲であることが好ましい。また、二軸のスクリュー回転数を１００〜５００回転／分とすることが好ましく、さらに好ましくは２００〜３００回転／分の範囲である。スクリュー回転数を好ましい範囲に設定することで、高いせん断応力が付加され易く、カーボンブラックの分散性を向上させることが可能となり、せん断応力がかかり過ぎることにより起こるポリエステルの分解反応を抑制することができる。また、二軸押出機の（スクリュー軸長さ／スクリュー軸径）の比率（Ｌ／Ｄ）は２０〜６０の範囲であることが好ましく、さらに好ましくは３０〜５０の範囲である。さらに、二軸押出機のスクリュー構成において、混練力を高めるためにニーディングパドル（ニーディングディスク）などによる混練部を設けることが好ましく、その混練部を好ましくは２箇所以上、さらに好ましくは３箇所以上設けたスクリュー構成にすることが好ましい。
【００３６】
本発明のポリエステルフィルムは、上述のマスターチップに添加するカーボンブラックとして、平均二次粒径が０．１μｍ以上１．０μｍ未満のカーボンブラックＡと、平均二次粒径が１．０μｍ以上３．０μｍ未満のカーボンブラックＢを用いることが好ましい。そして、極限粘度０．７０ｄｌ／ｇ以上のポリエステル樹脂と、平均二次粒径が０．１μｍ以上１．０μｍ未満のカーボンブラックＡと、平均二次粒径が１．０μｍ以上３．０μｍ未満のカーボンブラックＢを用いてマスターチップを作製する際には、極限粘度０．７０ｄｌ／ｇ以上のポリエステル樹脂と平均二次粒径が１．０μｍ以上３．０μｍ未満のカーボンブラックＢとを予めブレンドした後に押出機へ投入し、平均二次粒径が０．１μｍ以上１．０μｍ未満のカーボンブラックＡは押出機のサイドフィーダーから押出機へ投入してマスターチップを作製することが好ましい。本発明の特徴として、平均二次粒径の大きいカーボンブラックＢを予めポリエステル樹脂のペレットとブレンドして押出機に投入し、同時に、より凝集し易い平均二次粒径の小さい方のカーボンブラックＡを、個別に押出機のサイドフィーダーから投入して混練することで、カーボンブラック含有ポリエステル樹脂組成物マスター中のカーボンブラックの分散性を極めて良好にすることができ、該マスターチップを原料として用いることによって、フィルム中のカーボンブラックの分散性が極めて良好な、全光線透過率斑と光学濃度斑に優れたポリエステルフィルムを得ることができる。
【００３７】
また、本発明のポリエステルフィルムは、前記マスターチップ中のカーボンブラックの含有量が１０重量％以上３０重量％以下であることが好ましい。より好ましくは、１０重量％以上２５重量％以下である。１０重量％未満の場合、フィルム製造における生産性が低下することがある。３０重量％を超える場合、溶融混練時のせん断発熱の制御が難しくなり分散性が悪化することがある。また、カーボンブラックＡとカーボンブラックＢの添加量の比（カーボンブラックＡの添加量／カーボンブラックＢの添加量）が、７０／３０〜９８／２であることが好ましい。カーボンブラックＡとカーボンブラックＢの添加量の比が７０未満／３０を超える場合、粒径の大きい方のカーボンブラックＢが過多となり、分散性は増すもののフィルム中におけるカーボンブラックの分散斑が発生し、光学濃度斑が悪化することがある。カーボンブラックＡとカーボンブラックＢの添加量の比が９８を超える／２未満となる場合、粒径の小さい凝集し易いカーボンブラックＡが多く存在するため、フィルム中のカーボンブラックの分散性が低下し、全光線透過率斑が上昇することがある。平均二次粒径の異なる２種類のカーボンブラックを上記の添加量の範囲で用いることによって、均一な色調を有する、全光線透過率斑、光学濃度斑を抑制したフィルムを得ることができる。
【００３８】
本発明のポリエステルフィルムは、カーボンブラックＡとカーボンブラックＢの添加量の比（カーボンブラックＡの添加量／カーボンブラックＢの添加量）が、７０／３０〜９８／２の割合で添加して得られることが好ましい。カーボンブラックＡの添加量の比が７０未満／３０を超える場合、粒径の大きいカーボンブラックＢが過多となり、分散性は増すもののフィルム中におけるカーボンブラックの分散斑が発生し、光学濃度斑が発生することがある。カーボンブラックＡの添加量の割合が９８を超える／２未満となる場合、粒径の小さい凝集し易いカーボンブラックＡが過多となり、フィルム中のカーボンブラックの分散性が低下し、全光線透過率斑が上昇することがある。
【００３９】
本発明のポリエステルフィルムは、前記カーボンブラック含有ポリエステル樹脂組成物マスターとカーボンブラックを含有しないポリエステル樹脂組成物を混合したものを原料として用いることが好ましい。
【００４０】
特に、カーボンブラック含有ポリエステル樹脂組成物マスターと、カーボンブラックを含有しないポリエステル樹脂組成物のポリエステル樹脂の極限粘度が下記の式（２）を満たすことで、フィルムの遮光性、色調の均一性、連続生産性を向上するという効果を発揮する観点から好ましい。
【００４１】
（２）０．７５  ≦  ［η］ｂ／［η］ｃ  ≦  １．１０
［η］ｂ：カーボンブラック含有ポリエステル樹脂組成物マスターの極限粘度（ｄｌ／ｇ）
［η］ｃ：カーボンブラックを含有しないポリエステル樹脂組成物（ｃ）のポリエステル樹脂の極限粘度（ｄｌ／ｇ）
また、［η］ｂ／［η］ｃは、遮光性、色調の均一性、連続生産性の観点からより好ましくは、０．８５以上、１．０５以下であり、さらに好ましくは０．９０以上、０．９５以下である。
【００４２】
次に、本発明のポリエステルフィルムの好ましい製造方法を以下に説明する。本発明はこれに限定されるものではない。
【００４３】
本発明のポリエステルフィルムは、機械的強度や寸法安定性の観点から二軸延伸フィルムであることが好ましい。二軸延伸フィルムの場合、例えば、以下の条件で製膜される。製膜機の口金からシート状に溶融押出された後、表面温度１０℃以上６０℃以下に冷却されたドラム上で静電気により密着冷却固化し、未延伸フィルムを得る。このようにして得られた未延伸フィルムを縦方向および横方向に二軸延伸して所望の厚みの二軸延伸フィルムに成形される。延伸は、逐次二軸延伸方式、あるいは、同時二軸延伸方式を用いることができる。例えば逐次二軸延伸の場合、該未延伸フィルムを７０〜１２０℃に加熱したロール群に導き、長手方向（縦方向、すなわちフィルムの進行方向）に２〜５倍延伸し、２０〜３０℃のロール群で冷却する。続いて、長手方向に延伸フィルムの両端をクリップで把持しながらステンターに導き、９０〜１５０℃に加熱した雰囲気中で長手方向に垂直な方向（横方向）に２〜５倍延伸する。このようにして得られた二軸延伸フィルムは、結晶配向を完了させて、平面性や熱寸法安定性を付与するために、ステンター内にて１５０〜２４０℃で１〜３０秒間の熱処理工程を経て、均一に冷却後、室温まで冷却して巻き取られる。なお、熱処理工程中に、必要に応じて横方向に３〜１２％の弛緩処理を施してもよい。
【００４４】
本発明のポリエステルフィルムを窓貼り用フィルムに加工する際、その要求特性に応じて、例えば、易接着性、帯電防止性、耐候性、表面硬度の向上等を目的として、必要に応じて縦延伸後、横延伸のステンター入口前にコートを施して塗布層を設けてステンター内で乾燥させる、いわゆるインラインコーティングを行ってもよい。また、フィルムの製造後にオフラインコーティングで各種のコートを行ってもよい。このようなコートは片面、両面のいずれでもよい。コーティングの材料としては、オフラインコーティングの場合は水系および／または溶剤系のいずれでもよいが、インラインコーティングの場合は水系または水分散系が好ましい。また、塗布層を設けるために使用する塗布液は、塗布層の滑り性改良のために粒子を含有してもよい。粒子の種類としては、例えば、シリカ、アルミナ、炭酸カルシウム、二酸化チタン等の不活性無機粒子、また、ポリスチレン系樹脂、ポリアクリル系樹脂、ポリビニル系樹脂から得られる微粒子あるいはこれらの架橋粒子に代表される有機粒子を挙げることができる。
【００４５】
本発明のポリエステルフィルムは、色調の均一性（全光線透過率斑と光学濃度斑の抑制）に優れ、透明性を保持しながら優れた遮光性を有するため、例えば、自動車の窓、建築物の窓等の窓貼り用フィルムとして好適に用いることができる。窓貼り用フィルムを貼り合わせする窓材としては、例えば、自動車、バス、電車などの車両、ビルディング、集合住宅、戸建住宅、店舗等の建築物の窓材であって、その材質は、例えば、酸化ケイ素系の無機ガラス、ポリカーボネート系、ポリメチルメタアクリレート系等の有機ガラスがあり、又、その形態は強化ガラス、半強化ガラス、フロートガラス、合わせガラス、複層ガラス等が挙げられる。
【実施例】
【００４６】
以下、実施例に沿って本発明を説明するが、本発明はこれらの実施例によって制限されるものではない。なお、諸特性は以下の方法により測定した。
【００４７】
（１）全光線透過率、全光線透過率斑
フィルムを３０センチ角に切り取り、濁度計（日本電色工業製、ＮＤＨ３００Ａ）を用い、ＪＩＳ  Ｋ  ７３６１に準じてフィルムの全光線透過率を均等間隔で１０点測定した。得られた数値の平均値を全光線透過率、最大値から最小値を引いた値を平均値で割って百分率で表した数値を全光線透過率斑とした。
【００４８】
（２）光学濃度、光学濃度斑
フィルムを３０センチ角に切り取り、光学濃度計（日本平板機械製、ＸＲｉｔｅ３６１Ｔ）を用い、光学濃度を均等間隔で１０点測定した。測定は、フィルムの試料に垂直透過光束を照射し、試料が無い状態との比をｌｏｇ（対数）で表したものを光学濃度とした。光束幅は直径１ｍｍの円形もしくはそれ以上の広さのものとした。得られた数値の平均値を光学濃度、最大値から最小値を引いた値を平均値で割って百分率で表した数値を光学濃度斑とした。
【００４９】
（３）フィルムヘイズ
一辺が５ｃｍの正方形状のフィルムのサンプルを３点準備する。次にサンプルを常態（２３℃、相対湿度５０％）において、４０時間放置する。それぞれのサンプルについて、濁度計（日本電色工業製、ＮＤＨ５０００）を用い、ＪＩＳ  Ｋ  ７１３６に準じて測定した。サンプル３点の平均値をフィルムヘイズとした。
【００５０】
（４）カーボンブラックの平均二次粒径、フィルム中に含有するカーボンブラックの平均二次粒径
カーボンブラックの粉体をエポキシ樹脂で包埋し、ミクロトームで切片を切り出して、これを走査型電子顕微鏡（日立製作所製、Ｓ−２１００Ａ）にて１０００〜１００００倍の倍率で観測し、カーボンブラックの二次粒子を視野内でランダムに１００個選び、これらの等価円直径を測定し、粒子径が最大のものから５個、及び最小のものから５個を除き、残る９０個から平均粒子径（数平均粒子直径）を算出し、カーボンブラックの平均二次粒径とした。
【００５１】
また、フィルム中に含有するカーボンブラックの平均二次粒径は、ポリエステルフィルムの小片をエポキシ樹脂で包埋し、ミクロトームで切片を切り出して、これを上記と同様に観測及び測定し、同様の方法で算出してフィルム中に含有するカーボンブラックの平均二次粒径とした。
【００５２】
（５）フィルム厚み
マイクロメータを用い、ＪＩＳ  Ｃ  ２１５１「マイクロメータ法」に準じて測定した。製品幅１０００ｍｍの幅方向に沿ってほぼ等間隔になるように測定し、幅方向３０点の平均値をフィルム厚みとした。
【００５３】
（６）極限粘度
オルトクロロフェノール１００ｍｌに測定試料を溶解させ（溶液濃度Ｃ＝１．２ｇ／ｄｌ）、該溶液の２５℃での粘度をオストワルド粘度計を用いて測定した。また、同様に溶媒の粘度を測定した。得られた溶液粘度、溶媒粘度を用いて、下記の式（ａ）により、［η］（ｄｌ／ｇ）を算出し、得られた値を極限粘度とした。
【００５４】
（ａ）ηｓｐ／Ｃ＝［η］＋Ｋ［η］２・Ｃ
ここで、ηｓｐ＝（溶液粘度（ｄｌ／ｇ）／溶媒粘度（ｄｌ／ｇ））−１、Ｋはハギンス定数（０．３４３とする）である。
【００５５】
なお、測定試料を溶解させた溶液に無機粒子などの不溶物がある場合は、以下の方法を用いて測定を行った。
ｉ）オルトクロロフェノール１００ｍＬに測定試料を溶解させ、溶液濃度が１．２ｍｇ／ｍＬよりも濃い溶液を作成する。ここで、オルトクロロフェノールに供した測定試料の重量を測定試料重量とする。
ｉｉ）次に、不溶物を含む溶液を濾過し、不溶物の重量測定と、濾過後の濾液の体積測定を行う。
ｉｉｉ）濾過後の濾液にオルトクロロフェノールを追加して、（測定試料重量（ｇ）−不溶物の重量（ｇ））／（濾過後の濾液の体積（ｍＬ）＋追加したオルトクロロフェノールの体積（ｍＬ））が、１．２ｇ／１００ｍＬとなるように調整する。
【００５６】
例えば、測定試料重量２．０ｇ／溶液体積１００ｍＬの濃厚溶液を作成したときに、該溶液を濾過したときの不溶物の重量が０．２ｇ、濾過後の濾液の体積が９９ｍＬであった場合は、オルトクロロフェノールを５１ｍＬ追加する調整を実施する。（（２．０ｇ−０．２ｇ）／（９９ｍＬ＋５１ｍＬ）＝１．２ｇ／ｍＬ）
ｉｖ）ｉｉｉ）で得られた溶液を用いて、２５℃の粘度をオストワルド粘度計を用いて測定し、得られた溶液粘度、溶媒粘度を用いて、上記の式（ａ）により、［η］を算出し、得られた値を極限粘度とした。
【００５７】
（７）全光線透過率斑の評価
全光線透過率斑を、以下の基準で評価した。
◎（特に良好）：全光線透過率斑が５％未満
○（良好）：全光線透過率斑が５％以上１５％未満
△（可）：全光線透過率斑が１５％以上２０％以下
×（不良）：全光線透過率斑が２０％を超える。
【００５８】
（８）光学濃度斑の評価
光学濃度斑を、以下の基準で評価した。
◎（特に良好）：光学濃度斑が５％未満
○（良好）：光学濃度斑が５％以上１５％未満
△（可）：光学濃度斑が１５％以上２０％以下
×（不良）：光学濃度斑が２０％を超える。
【００５９】
（９）連続生産性
製膜を４８時間実施した際のフィルムの破れ回数を２４時間当たりに換算した計算値、及び実施例、比較例に用いたフィルム原料を以下の条件で濾過性試験を行った際の濾圧上昇値より、以下の基準で評価した。
◎（特に良好）：２４時間当たりの破れが１回未満  かつ  濾圧上昇値が８０ｋｇ／ｃｍ2未満
○（良好）：２４時間当たりの破れが１回未満  かつ  濾圧上昇値が８０ｋｇ／ｃｍ2以上１００ｋｇ／ｃｍ2未満
△（可）：２４時間当たりの破れが１回未満  かつ  濾圧上昇値が１００ｋｇ／ｃｍ2以上１２０ｋｇ／ｃｍ2未満
×（不良）：２４時間当たりの破れが１回以上  あるいは  濾圧上昇値が１２０ｋｇ／ｃｍ2以上。
【００６０】
＜濾過性試験の条件＞
実施例、比較例で用いたフィルム原料のペレットを、１４０℃で８時間、１３３Ｐａ以下の減圧下で乾燥した。乾燥した該ペレットを、単軸の押出機を用いて渡辺製作所製のＸ４型２０μｍダイナロイフィルター（濾過面積４．５ｃｍ2）に通し、ポリマー温度２８０℃、通過量１０ｇ／分で濾過を行った。濾過開始から、ポリマーの通過量が１２００ｇの時点の濾圧（Ｒ０）、８４００ｇの時点の濾圧（Ｒ１）を測定し、Ｒ１−Ｒ０（ｋｇ／ｃｍ2）を濾圧上昇値とした。
【００６１】
（ポリエステル樹脂Ａの製造方法）
ジメチルテレフタレートとエチレングリコールの混合物に、ジメチルテレフタレートに対して、酢酸カルシウム０．０９重量％と三酸化アンチモン０．０３重量％とを添加して、常法により加熱昇温してエステル交換反応を行った。次いで、得られたエステル交換反応生成物に、原料であるジメチルテレフタレートに対して、酢酸リチウム０．１５重量％とリン酸トリメチル０．２１重量％とを添加した後、重合反応槽に移行し、次いで加熱昇温しながら反応系を徐々に減圧して１ｍｍＨｇの減圧下、２９０℃で常法により重合し、極限粘度０．５４ｄｌ／ｇのポリエチレンテレフタレート（以下、ＰＥＴと呼ぶことがある）を得た。得られたＰＥＴポリマーを、回転型真空重合装置を用いて、１ｍｍＨｇ以下の減圧下、２２５℃の温度で３５時間加熱処理し、融点２５５℃、極限粘度０．７３ｄｌ／ｇのポリエステル樹脂Ａを得た。
【００６２】
（ポリエステル樹脂Ｂの製造方法）
極限粘度０．５４ｄｌ／ｇのＰＥＴを、２０時間加熱処理する以外は、上記のポリエステル樹脂Ａの製造方法と同様にして、融点２５５℃、極限粘度０．６３ｄｌ／ｇのポリエステル樹脂Ｂを得た。
【００６３】
（実施例１）
ポリエステル樹脂Ａ９０重量部と平均二次粒径が１．４μｍのカーボンブラックＢ１  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＢ１をブレンドしたものを供するとともに、押出機のサイドフィーダーから平均二次粒径が０．６μｍのカーボンブラックＡ１  ９．５重量部を、カーボンブラックＡ１とカーボンブラックＢ１の添加量の比（カーボンブラックＡ１の添加量（重量％）／カーボンブラックＢ１の添加量（重量％））が９５／５となるように供し、カーボンブラック（カーボンブラックＡ１とカーボンブラックＢ１の合計）が１０重量％含有するカーボンブラック含有マスターチップを作製した。
【００６４】
次いで、得られた１０重量％カーボンブラック含有マスターチップ１．０重量部、ポリエステル樹脂Ｂ９９．０重量部をそれぞれ、１８０℃の温度で２時間真空乾燥せしめた。次いで、窒素雰囲気下で、押出機に供給した。押出機で溶融したポリマーを温度２９０℃に設定したフィルターで濾過した後、温度２８０℃に設定したＴダイの口金から溶融押出して表面温度２５℃のキャストドラムに静電荷を印加させながら密着冷却固化し、未延伸フィルムを得た。
【００６５】
この未延伸フィルムを、加熱された複数のロール群からなる縦延伸機を用い、ロールの周速差を利用して、９０℃の温度でフィルムの縦方向に３．３倍の倍率で延伸した。その後、このフィルムの両端部をクリップで把持して、ステンターに導き、延伸温度９５℃、延伸倍率３．５倍でフィルムの幅方向に延伸し、熱処理を２２５℃で８秒間行い、フィルム厚み３８μｍのポリエステルフィルムを得た。
【００６６】
（実施例２）
１０重量％カーボンブラック含有マスターチップ０．２重量部、ポリエステル樹脂Ｂ９９．８重量部を押出機に供した以外、実施例１と同様にしてポリエステルフィルムを得た。
【００６７】
（実施例３）
フィルム厚みを１２μｍとした以外、実施例１と同様にしてポリエステルフィルムを得た。
【００６８】
（実施例４）
１０重量％カーボンブラック含有マスターチップ５．０重量部、ポリエステル樹脂Ｂ９５．０重量部を押出機に供し、フィルム厚みを１２μｍとした以外、実施例１と同様にしてポリエステルフィルムを得た。
【００６９】
（実施例５）
ポリエステル樹脂Ａを７５重量部、カーボンブラックＡ１を２３．７５重量部、カーボンブラックＢ１を１．２５重量部用いて、２５重量％カーボンブラック含有マスターチップを作製し、該２５重量％カーボンブラック含有マスターチップを０．４重量部、ポリエステル樹脂Ｂを９９．６重量部を押出機に供した以外、実施例１と同様にしてポリエステルフィルムを得た。
【００７０】
（実施例６）
ポリエステル樹脂Ａを７５重量部、カーボンブラックＡ１を２３．７５重量部、カーボンブラックＢ１を１．２５重量部用いて、２５重量％カーボンブラック含有マスターチップを作製し、該２５重量％カーボンブラック含有マスターチップを０．８重量部、ポリエステル樹脂Ｂを９９．２重量部を押出機に供し、フィルム厚みを１２μｍとした以外、実施例１と同様にしてポリエステルフィルムを得た。
【００７１】
（実施例７）
１０重量％カーボンブラック含有マスターチップの作製において、カーボンブラックＡ１の添加量（重量％）／カーボンブラックＢ１の添加量（重量％）＝８０／２０の割合とした以外、実施例１と同様にしてポリエステルフィルムを得た。
【００７２】
（実施例８）
１０重量％カーボンブラック含有マスターチップの作製において、カーボンブラックＡ１の添加量（重量％）／カーボンブラックＢ１の添加量（重量％）＝８０／２０の割合とし、該１０重量％カーボンブラック含有マスターチップを０．１重量部、ポリエステル樹脂Ｂを９９．９重量部を押出機に供し、フィルム厚みを５０μｍとした以外、実施例１と同様にしてポリエステルフィルムを得た。
【００７３】
（実施例９）
１０重量％カーボンブラック含有マスターチップの作製において、カーボンブラックＡ１の添加量（重量％）／カーボンブラックＢ１の添加量（重量％）＝８０／２０の割合とし、また、１０重量％カーボンブラック含有マスターチップを５．０重量部、ポリエステル樹脂Ｂを９５．０重量部を押出機に供し、フィルム厚みを１２μｍとした以外、実施例１と同様にしてポリエステルフィルムを得た。
【００７４】
（実施例１０）
１０重量％カーボンブラック含有マスターチップの作製において、ポリエステル樹脂Ａ９０重量部と平均二次粒径が１．４μｍのカーボンブラックＢ１  ０．５重量部、及び平均二次粒径が０．６μｍのカーボンブラックＡ１  ９．５重量部を予めブレンドし、押出機のサイドフィーダーを用いなかった以外、実施例１と同様にしてポリエステルフィルムを得た。
【００７５】
（実施例１１）
１０重量％カーボンブラック含有マスターチップの作製において、ポリエステル樹脂Ａ９０重量部のみを押出機に供し、押出機のサイドフィーダー２台から、平均二次粒径が０．６μｍのカーボンブラックＡ１  ９．５重量部、及び平均二次粒径が１．４μｍのカーボンブラックＢ１  ０．５重量部を、カーボンブラックＡ１の添加量（重量％）／カーボンブラックＢ１の添加量（重量％）＝９５／５の割合となるように個別に供した以外、実施例１と同様にしてポリエステルフィルムを得た。
【００７６】
（実施例１２）
１０重量％カーボンブラック含有マスターチップの作製において、カーボンブラックＡ１の添加量（重量％）／カーボンブラックＢ１の添加量（重量％）＝９７／３の割合とした以外、実施例１と同様にしてポリエステルフィルムを得た。
【００７７】
（実施例１３）
フィルム厚みを７５μｍとした以外、実施例１と同様にしてポリエステルフィルムを得た。
【００７８】
（実施例１４）
１０重量％カーボンブラック含有マスターチップを６．０重量部、ポリエステル樹脂Ｂを９４．０重量部を押出機に供した以外、実施例１と同様にしてポリエステルフィルムを得た。
【００７９】
（実施例１５）
１０重量％カーボンブラック含有マスターチップの作製において、ポリエステル樹脂Ａ９０重量部と平均二次粒径が１．９μｍのカーボンブラックＢ２  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＢ２をブレンドしたものを供するとともに、押出機のサイドフィーダーから平均二次粒径が０．９μｍのカーボンブラックＡ２  ９．５重量部を、カーボンブラックＡ２の添加量（重量％）／カーボンブラックＢ２の添加量（重量％）＝９５／５の割合となるように供し、カーボンブラック（カーボンブラックＡ２とカーボンブラックＢ２の合計）が１０重量％含有するカーボンブラック含有マスターチップを作製した以外、実施例１と同様にしてポリエステルフィルムを得た。
【００８０】
（比較例１）
１０重量％カーボンブラック含有マスターチップの作製において、カーボンブラックＡ１の添加量（重量％）／カーボンブラックＢ１の添加量（重量％）＝６５／３５の割合とし、該１０重量％カーボンブラック含有マスターチップを６．０重量部、ポリエステル樹脂Ｂを９４．０重量部を押出機に供した以外、実施例１と同様にしてポリエステルフィルムを得た。
【００８１】
（比較例２）
１０重量％カーボンブラック含有マスターチップの作製において、カーボンブラックＡ１の添加量（重量％）／カーボンブラックＢ１の添加量（重量％）＝６５／３５の割合とし、該１０重量％カーボンブラック含有マスターチップを０．５重量部、ポリエステル樹脂Ｂを９９．５重量部を押出機に供し、フィルム厚みを５０μｍとした以外、実施例１と同様にしてポリエステルフィルムを得た。
【００８２】
（比較例３）
１０重量％カーボンブラック含有マスターチップの作製において、ポリエステル樹脂Ａ９０重量部と平均二次粒径が０．６μｍのカーボンブラックＡ１  １０重量部を予めブレンドし、ポリエステル樹脂ＡとカーボンブラックＡ１をブレンドしたものを押出機に供し、押出機のサイドフィーダーを用いてカーボンブラックＢ１を加えなかった以外、実施例１と同様にしてポリエステルフィルムを得た。
【００８３】
（比較例４）
１０重量％カーボンブラック含有マスターチップの作製において、ポリエステル樹脂Ａ９０重量部と平均二次粒径が１．４μｍのカーボンブラックＢ１  １０重量部を予めブレンドし、ポリエステル樹脂ＡとカーボンブラックＢ１をブレンドしたものを押出機に供し、カーボンブラックＡ１を加えなかった以外、実施例１と同様にしてポリエステルフィルムを得た。
【００８４】
（比較例５）
１０重量％カーボンブラック含有マスターチップの作製において、ポリエステル樹脂Ａ９０重量部と平均二次粒径が０．９μｍのカーボンブラックＡ２  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＡ２をブレンドしたものを供するとともに、押出機のサイドフィーダーから平均二次粒径が０．６μｍのカーボンブラックＡ１  ９．５重量部を、カーボンブラックＡ１とカーボンブラックＡ２の添加量の比（カーボンブラックＡ１の添加量（重量％）／カーボンブラックＡ２の添加量（重量％））が９５／５となるように供し、カーボンブラック（カーボンブラックＡ１とカーボンブラックＡ２の合計）が１０重量％含有するカーボンブラック含有マスターチップを作製した以外、実施例１と同様にしてポリエステルフィルムを得た。
【００８５】
（比較例６）
１０重量％カーボンブラック含有マスターチップの作製において、ポリエステル樹脂Ａ９０重量部と平均二次粒径が１．４μｍのカーボンブラックＢ１  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＢ１をブレンドしたものを供するとともに、押出機のサイドフィーダーから平均二次粒径が１．９μｍのカーボンブラックＢ２  ９．５重量部を、カーボンブラックＢ２とカーボンブラックＢ１の添加量の比（カーボンブラックＢ２の添加量（重量％）／カーボンブラックＢ１の添加量（重量％））が９５／５となるように供し、カーボンブラック（カーボンブラックＢ１とカーボンブラックＢ２の合計）が１０重量％含有するカーボンブラック含有マスターチップを作製した以外、実施例１と同様にしてポリエステルフィルムを得た。
【００８６】
（比較例７）
１０重量％カーボンブラック含有マスターチップの作製において、ポリエステル樹脂Ａ９０重量部と平均二次粒径が３．３μｍのカーボンブラックＣ１  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＣ１をブレンドしたものを供するとともに、押出機のサイドフィーダーから平均二次粒径が０．６μｍのカーボンブラックＡ１  ９．５重量部を、カーボンブラックＡ１とカーボンブラックＣ１の添加量の比（カーボンブラックＡ１の添加量（重量％）／カーボンブラックＣ１の添加量（重量％））が９５／５となるように供し、カーボンブラック（カーボンブラックＡ１とカーボンブラックＣ１の合計）が１０重量％含有するカーボンブラック含有マスターチップを作製した以外、実施例１と同様にしてポリエステルフィルムを得た。
【００８７】
（比較例８）
１０重量％カーボンブラック含有マスターチップの作製において、ポリエステル樹脂Ａ９０重量部と平均二次粒径が１．４μｍのカーボンブラックＢ１  ０．５重量部を予めブレンドした。次に、ニーディングパドル混練部を設けた真空ベント付き同方向回転式二軸混練押出機（Ｌ／Ｄ＝４０）に、ポリエステル樹脂ＡとカーボンブラックＢ１をブレンドしたものを供するとともに、押出機のサイドフィーダーから平均二次粒径が３．３μｍのカーボンブラックＣ１  ９．５重量部を、カーボンブラックＣ１とカーボンブラックＢ１の添加量の比（カーボンブラックＣ１の添加量（重量％）／カーボンブラックＢ１の添加量（重量％））が９５／５となるように供し、カーボンブラック（カーボンブラックＢ１とカーボンブラックＣ１の合計）が１０重量％含有するカーボンブラック含有マスターチップを作製した以外、実施例１と同様にしてポリエステルフィルムを得た。
【００８８】
【表１】
2015183055.tif 000002
【００８９】
【表２】
2015183055.tif 000003
【００９０】
【表３】
2015183055.tif 000004
【産業上の利用可能性】
【００９１】
本発明のポリエステルフィルムは、全光線透過率斑と光学濃度斑の抑制に優れ、透明性を保持しながら優れた遮光性を有するため、例えば、自動車の窓、建築物の窓等の窓貼り用フィルムとして好適に用いることができる。